중간체 26 을 디 클로로메탄 ( 10 배 의 부피 ) 에 용해 시키 고 , 1 , 8 - 디아 자바 이 시 클로 [ 5 . 4 . 0 ] 운 데스 - 7 - 엔 ( 2 . 0 당량 ) 을 첨가 하 였 다 . Pd / C ( 10 %, 50 % 습식 , 7 % mol ) 를 첨가 하 고 , 혼합물 을 24 시간 동안 수소 화 하 였 다 ( 50 psi ) . 전환 이 완료 되 었 을 때 , 혼합물 을 셀라이트 ® 패드 를 통하 여 여과 하 고 , 여 과액 에 MnO 2 ( 0 . 1 당량 ) 를 첨가 하 였 다 . 혼합물 을 30 내지 40 ℃ 까지 가온 하 고 , 그 후 다시 셀라이트 ® 에서 여과 하 고 , 여 과액 을 1 내지 2 배 부피 까지 농축 하 였 다 . 용매 를 메틸 tert - 이소부 틸 에테르 ( 5 내지 7 배 의 부피 ) 로 교환 하 고 , 혼합물 을 5 내지 10 ℃ 까지 냉각 하 고 , 동일 한 온도 에서 2 시간 동안 교반 하 였 다 . 고형물 을 여과 하 고 , 건조 하 여 중간체 27 을 86 % 수율 로 수득 하 였 다 ( 99 . 4 % 의 순도 ) .